(57)【要約】【課題】負の誘電異方性の高い絶対値を有する、ネマチックまたはコレステリック液晶混合物の使用に対する新規成分を提供する。【解決手段】式Ｉの化合物、【化１】2004043461.tif 000049式中、パラメーターは請求項１に記載の通りである、で表される前記化合物、および液晶媒体でのそれらの使用、これらの化合物を含有する液晶媒体、およびこれらの媒体を含む液晶ディスプレイ。【特許請求の範囲】
【請求項１】
式（Ｉ）の化合物であって、
【化１】
2004043461.tif 000046
式中、
Ｒ１およびＲ２は、Ｒ１およびＲ２は、同時にＨではないことを条件として、互いに独立して、Ｈ、１〜１２個の炭素原子を有する直鎖状アルキル基、または２〜８個の炭素原子を有する直鎖状または分岐状アルケニル基であり、ここで、さらに
ａ）非末端−ＣＨ２−基は、−Ｏ−または−Ｃ（＝Ｏ）Ｏ−により置換されてよく、および／または
ｂ）−ＣＨ２−基は、−Ｃ≡Ｃ−、シクロプロパン−１，２−ジイルまたはシクロブタン−１，３−ジイルにより置換されてよく、および／または
ｃ）１個または２個以上のＨはＦにより置換されてよく、
Ｍ１およびＭ２は、互いに独立して、−Ｃ（＝Ｏ）Ｏ−、−ＯＣ（＝Ｏ）−、−ＣＨ２Ｏ−、−ＯＣＨ２−、−Ｃ≡Ｃ−、−ＣＨ２ＣＨ２−、−（ＣＨ２）４−、−ＣＦ２ＣＦ２−、−ＣＦ２Ｏ−、−ＯＣＦ２−または単結合であり、
＞Ｅ１−Ｅ２−は、＞Ｃ＝ＣＨ−または＞ＣＨ−ＣＨ２−基であり、
ｍおよびｎは、互いに独立して、０、１または２であり、但しｍ＋ｎの和は、０、１または２であり、
ｐは、０または１であり、
【化２】
2004043461.tif 000047
および
【化３】
2004043461.tif 000048
は、互いに独立して、任意にＦで一置換、または多置換されたフェニレン−１，４−ジイル、任意にＦで一置換または二置換されたシクロヘキサン−１，４−ジイル、任意にＦで一置換された１−シクロヘキセン−１，４−ジイル、または１，３−ジオキサン−２，５−ジイルである、
で表される、前記化合物。
【請求項２】
ｍ＋ｎの合計が、０または１であることを特徴とする、請求項１に記載の式Ｉの化合物。
【請求項３】
Ｒ１およびＲ２は、Ｒ１およびＲ２は、同時にＨではないことを条件として、互いに独立して、Ｈ、１〜１２個の炭素原子を有する直鎖状アルキル基、または２〜８個の炭素原子を有する直鎖状または分岐状アルケニル基であり、ここで、さらに
ａ）非末端−ＣＨ２−基は、−Ｏ−または−Ｃ（＝Ｏ）Ｏ−により置換されてよく、および／または
ｂ）−ＣＨ２−基は、−Ｃ≡Ｃ−、シクロプロパン−１，２−ジイルまたはシクロブタン−１，３−ジイルにより置換されてよく、および／または
ｃ）１個または２個以上のＨはＦにより置換されてよく、
で表されることを特徴とする、請求項１または２に記載の式Ｉの化合物。
【請求項４】
Ｒ１およびＲ２は、Ｒ１およびＲ２は、同時にＨではないことを条件として、互いに独立して、Ｈ、１〜５個の炭素原子を有する直鎖状アルキル基、または２〜５個の炭素原子を有する直鎖状アルケニル基であり、ここで、さらに
ａ）非末端−ＣＨ２−基は、−Ｏ−により置換されてよく、および／または
ｂ）１または２以上のＨはＦにより置換されてよく、
で表されることを特徴とする、請求項１〜３のいずれかに記載の式Ｉの化合物。
【請求項５】
＞Ｅ１＿Ｅ２−が＞ＣＨ−ＣＨ２−基であることを特徴とする、請求項１〜４のいずれかに記載の式Ｉの化合物。
【請求項６】
＞Ｅ１＿Ｅ２−が＞Ｃ＝ＣＨ−基であることを特徴とする、請求項１〜４のいずれかに記載の式Ｉの化合物。
【請求項７】
請求項１〜６のいずれかに記載の式Ｉの化合物の液晶媒体における使用。
【請求項８】
請求項１〜６のいずれかに記載の式Ｉの化合物を１種または２種以上含む液晶媒体。
【請求項９】
ネマチックまたはコレステリックであり、および／または請求項１〜６のいずれかに記載の式Ｉ化合物を、混合物全体に基づき１〜８０重量％の重量割合で含むことを特徴とする、請求項８に記載の液晶媒体。
【請求項１０】
請求項８または９に記載の液晶媒体を含む液晶ディスプレイ。
【発明の詳細な説明】
【０００１】
【発明の属する技術分野】
本発明は、フッ素化ナフタレン、それらを含有する液晶混合物、および液晶ディスプレイに関する。
【０００２】
【従来の技術】
ナフタレンのフッ素化誘導体は、液晶混合物の使用のために、例えば
【特許文献１】、
【特許文献２】または
【非特許文献１】に開示されている。
【０００３】
【特許文献３】は、フッ素化ジヒドロナフチル環を含む化合物の一般式を開示している。しかし、この文献には、ジヒドロナフタレンに１個を超えるフッ素原子を含む特別な化合物も、芳香環がフッ素化された化合物も記載されてない。しかし、後者は特に良好な誘電特性により、特徴づけられている。
【０００４】
しかし、液晶混合物の開発が決して完璧とはみられてないので、ディスプレイの製造業者は、混合物に対する成分の非常に広い多様性に興味を持っている。
【０００５】
まず、非常に広い使用温度範囲を有し、次にできるだけ低いしきい値電圧を有する液晶混合物に対する需要、例えば４０℃〜１００℃の温度範囲が容易に生じる自動車での使用に対する需要、携帯電話およびノートブックＰＣなどの携帯用機器に対する需要がある。
従って、新規で適切な液晶混合物および混合物の成分に対する継続的な要求がある。
【０００６】
【特許文献１】
米国特許第６１５９３９２号明細書（ＵＳ　６１５９３９２）
【特許文献２】
米国特許第６１５９５６１号明細書（ＵＳ　６１５９５６１）
【特許文献３】
欧州特許第０８２６６５９号明細書（ＥＰ　０８２６６５９）
【非特許文献１】
「モル．リキ．クリスト．」（Ｍｏｌ．Ｃｒｙｓｔ．Ｌｉｑ．Ｃｒｙｓｔ．）３６４、８６５、（２００１年）
【０００７】
【発明が解決しようとする課題】
従って本発明の目的は、粘度および透明点の良好な比と同時に負の誘電異方性の高い絶対値を有する、ネマチックまたはコレステリック液晶混合物の使用に対する新規成分を提供することである。加えて、その化合物は、光、ＵＶおよび熱的に高い安定性を有するべきである。さらに、高い電圧保持率（ｖｏｌｔａｇｅｈｏｌｄｉｎｇ　ｒａｔｉｏ）（ＶＨＲ）を達成するのに適しているべきである。さらに、それらは容易に合成され、従って潜在的に安価である必要がある。
【０００８】
【課題を解決するための手段】
式（Ｉ）のフッ素化ナフタレン、
【化４】
2004043461.tif 000002
式中、
Ｒ１およびＲ２は、Ｒ１およびＲ２は、同時にＨではないことを条件として、互いに独立して、Ｈ、１〜１２個の炭素原子を有する直鎖状アルキル基、または２〜８個の炭素原子を有する直鎖状または分岐状アルケニル基であり、ここで、さらに
ａ）（非末端）−ＣＨ２−基は、−Ｏ−または−Ｃ（＝Ｏ）Ｏ−により置換されてよく、および／または、
ｂ）−ＣＨ２−基は、−Ｃ≡Ｃ−、シクロプロパン−１，２−ジイルまたはシクロブタン−１，３−ジイルにより置換されてよく、および／または、
ｃ）複数のＨはＦにより置換されてよく、
Ｍ１およびＭ２は、互いに独立して、−Ｃ（＝Ｏ）Ｏ−、−ＯＣ（＝Ｏ）−、−ＣＨ２Ｏ−、−ＯＣＨ２−、−Ｃ≡Ｃ−、−ＣＨ２ＣＨ２−、−（ＣＨ２）４−、−ＣＦ２ＣＦ２−、−ＣＦ２Ｏ−、−ＯＣＦ２−または単結合であり、
＞Ｅ１−Ｅ２−は、＞Ｃ＝ＣＨ−または＞ＣＨ−ＣＨ２−基であり、
ｍおよびｎは、互いに独立して、０、１または２であり、但しｍ＋ｎの和は、０、１または２であり、
ｐは、０または１であり、
【化５】
2004043461.tif 000003
および
【化６】
2004043461.tif 000004
は、互いに独立して、任意にＦで一置換、二置換または三置換されたフェニレン−１，４−ジイル、任意にＦで一置換または二置換されたシクロヘキサン−１，４−ジイル、任意にＦで一置換された１−シクロヘキセン−１，４−ジイル、または１，３−ジオキサン−２，５−ジイルである、
で表される前記フッ素化ナフタレンによりこれらの要求が満たされることを見いだした。
【０００９】
＞Ｅ１−Ｅ２−が＞Ｃ＝ＣＨ−である式（Ｉ）の化合物が好ましい。
Ｒ１およびＲ２の１つがアルキルである場合、それは好ましくは、メチル、エチル、プロピル、ブチル、ペンチル、ヘキシル、ヘプチル、オクチル、ノニル、デシル、ウンデシル、またはドデシルである。Ｒ１およびＲ２の１つが、−ＣＨ２−基が−Ｏ−で置換されたアルキルである場合、それは好ましくは、エトキシ、プロポキシ、ブトキシ、ペントキシ、ヘキシロキシ、ヘプトキシ、オクトキシ、ノノキシ、デコキシ、ウンデコキシ、またはドデコキシなどのアルコキシ、または２−オキサプロピル（＝メトキシメチル）、２−（＝エトキシメチル）または３−オキサブチル（＝２−メトキシエチル）、２−、３−、または４−オキサペンチル、２−、３−、４−、または５−オキサヘキシル、２−、３−、４−、５−、または６−オキサヘプチル、２−、３−、４−、５−、６−、または７−オキサオクチル、２−、３−、４−、５−、６−、７−、または８−オキサノニル、または２−、３−、４−、５−、６−、７−、８−、または９−オキサデシルなどのオキサアルキル（アルコキシアルキル）である。
ｐ＝１である式（Ｉ）の化合物が同様に好ましい。
ｍが１または２であり、ｎ＝０であり、Ｍ１およびＭ２が単結合である式（Ｉ）の化合物が同様に好ましい。
ｍ＝０であり、ｎが１または２であり、Ｍ１およびＭ２が単結合である式（Ｉ）の化合物が同様に好ましい。
ｍが１または２であり、
【化７】
2004043461.tif 000005
がフェニレン−１，４−ジイルまたはシクロヘキサン−１，４−ジイルである式（Ｉ）の化合物が好ましい。
【００１０】
ｎが１または２であり、
【化８】
2004043461.tif 000006
がフェニレン−１，４−ジイルまたはシクロヘキサン−１，４−ジイルである式（Ｉ）の化合物が好ましい。
＞Ｅ１−Ｅ２−が＞Ｃ＝ＣＨ−であり、ｐ＝１、ｍが１または２であり、ｎ＝０であり、
【化９】
2004043461.tif 000007
がフェニレン−１，４−ジイルまたはシクロヘキサン−１，４−ジイルである式（Ｉ）の化合物が特に好ましい。
＞Ｅ１−Ｅ２−が＞Ｃ＝ＣＨ−であり、ｐ＝１、ｍ＝０、ｎが１または２であり、
【化１０】
2004043461.tif 000008
がフェニレン−１，４−ジイルまたはシクロヘキサン−１，４−ジイルである式（Ｉ）の化合物が特に好ましい。
【００１１】
式（Ｉａ）〜（Ｉｊ）の化合物が格別に好ましい。
【化１１】
2004043461.tif 000009
【００１２】
【化１２】
2004043461.tif 000010
【００１３】
【化１３】
2004043461.tif 000011
【００１４】
【化１４】
2004043461.tif 000012
【００１５】
Ｒ３は、１〜１２個の炭素原子を有するアルキル基、または２〜８個の炭素原子を有するアルケニル基である。
ｑは、０または１である。
ｒは、０または１であり、但し式（Ｉｇ）、（Ｉｉ）および（Ｉｊ）の化合物中のｑ＋ｒの合計は０または１である。
【００１６】
下式の化合物は非常に格別に好ましい。
【化１５】
2004043461.tif 000013
【００１７】
【化１６】
2004043461.tif 000014
【００１８】
【化１７】
2004043461.tif 000015
【００１９】
Ｒ３はｌａ〜ｌｊについて定義されたとおりである。
Ｒ４は、１〜６個の炭素原子を有するアルキル基、または２〜６個の炭素原子を有するアルケニル基であり、それぞれの（非末端）−ＣＨ２−基は−Ｏ−により置換されてよい。
Ｒ５は、１〜６個の炭素原子を有するアルキル基、または２〜６個の炭素原子を有するアルケニル基であり、それぞれの（非末端）−ＣＨ２−基は−Ｏ−により置換されてよい。
Ｒ６は、１〜６個の炭素原子を有するアルキル基である。
【００２０】
一般的に、式（Ｉ）の化合物の提供は、様々な応用視点から液晶混合物の調製のために適切である液晶物質の範囲を非常に広げる。
これに関連して、式（Ｉ）の化合物は、広い応用範囲を有する。例えば、このタイプの誘電体の誘電的および／または光学的異方性を修正するために、置換基の選択に依存して、式（Ｉ）の化合物を他の部類に加えることができる。それらは、そのしきい値電圧および／または粘度を最適化するのに役立つことができる。
【００２１】
式（Ｉ）の化合物は、誘電異方性（Δε）を修正するために、特に負の誘電異方性のより高い絶対値を達成するために、少量で添加するときでも特に適している。
【００２２】
従って本発明は、式（Ｉ）の化合物および液晶混合物の成分としてのこれらの化合物の使用、および式（Ｉ）の化合物を含む液晶混合物に関する。
【００２３】
式（Ｉ）の化合物は、好ましくはネマチックまたはコレステリック液晶混合物に、用いられる。本発明による液晶混合物は、式（Ｉ）の少なくとも一つの化合物を、好ましくは、液晶混合物に基づき１〜８０重量％で、特に３〜４０重量％で含む。それらは好ましくは、更なる化合物を少なくとも３つ含む。これらの更なる化合物の選択（例えばＤＥ−Ａ−１９６　２９　８１２，ｐｐ．１２〜１６に記載されるタイプから）および液晶混合物の調整は、当業者にはよく知られている。
【００２４】
本発明はまた、これらの液晶混合物を含む液晶ディスプレイに関する。この液晶ディスプレイは、ＩＰＳディスプレイモード（Ｋｉｅｆｅｒ　ｅｔ　ａｌ．，Ｊａｐａｎ　Ｄｉｓｐｌａｙ　´９２，　ｐ．　５４７）またはＶＡディスプレイモード（Ｏｈｍｕｒａ　ｅｔ　ａｌ．，　ＳＩＤ　９７　Ｄｉｇｅｓｔ，　ｐ．　８４５）またはＥＣＢディスプレイモード（ＥＰ−Ａ−０　４７４　０６２）で機能する。
【００２５】
式（Ｉ）の化合物は、好ましくは同様にキラルスメクチック液晶混合物で用いられる。本発明による液晶混合物は、式（Ｉ）の少なくとも一つの化合物を、好ましくは、液晶混合物に基づき、１〜４０重量％の量で含む。それらは、好ましくは、更なる成分を少なくとも３つ含む。これらの成分は、スメクチックおよび／またはネマクチックおよび／またはコレステリック相を有する既知化合物から、好ましくは選択される。これらの更なる化合物の選択（例えばＤＥ−Ａ−１９８　５７　３５２に記載されるタイプから）および液晶混合物の調整は、当業者にはよく知られている。
【００２６】
本発明は、またこれらの液晶混合物を含む液晶ディスプレイに関する。
【００２７】
本発明によるディスプレイ素子は、通常、液晶層から順序通りに、少なくとも一つの配向膜、電極、封止シート（ｌｉｍｉｔｉｎｇ　ｓｈｅｅｔ）（例えばガラス製）である層により、液晶層の両側を取り囲むようにして、通常組み立てる。加えて、それらは、スペーサー、粘着フレーム、偏光板、およびカラーディスプレイのための薄いカラーフィルター層を含むことができる。更なる成分は、反射防止膜（ａｎｔｉｒｅｆｌｅｃｔｉｏｎ）、パッシベーション膜（ｐａｓｓｉｖａｔｉｏｎ）、補償板（ｃｏｍｐｅｎｓａｔｉｏｎ）、およびバリヤー層（ｂａｒｒｉｅｒ　ｌａｙｅｒ）、ならびに薄膜トランジスタ（ＴＦＴｓ）および金属−絶縁体−金属（ＭＩＭ）素子などの電気的に非線型素子である。液晶ディスプレイの構造は、相当する研究論文（例えば、Ｅ．　Ｋａｎｅｋｏ，　”Ｌｉｑｕｉｄ　Ｃｒｙｓｔａｌ　ＴＶ　Ｄｉｓｐｌａｙｓ：　Ｐｒｉｎｃｉｐｌｅｓ　ａｎｄ　Ａｐｐｌｉｃａｔｉｏｎｓ　ｏｆ　Ｌｉｑｕｉｄ　Ｃｒｙｓｔａｌ　Ｄｉｓｐｌａｙｓ”，　ＫＴＫ　Ｓｃｉｅｎｔｉｆｉｃ　Ｐｕｂｌｉｓｈｅｒｓ，１９８７を参照）に、詳細に記載されている。
【００２８】
本発明による化合物は、ＡＭＤ−ＴＮ、ＡＭＤ−ＩＰＳまたはＡＭＤ−ＶＡ（またはＡＭＤ−ＥＣＢ）タイプのディスプレイに、特に好ましくは用いられる。
【００２９】
式（Ｉ）の化合物の可能な合成ルートは、以下のスキームの例により示すが、他の工程も考えられ得る。
【００３０】
以下の略記を用いる。
ｎ−ＢｕＬｉ　ｎ−ブチルリチルム
ＤＡＳＴ　　　ジエチルアミノサルファートリフルオリド
ＤＣＣ　　　　ジシクロヘキシルカルボジイミド
ＤＤＱ　　　　２，３−ジクロロ−５，６−ジシアノ−ｐ−ベンゾキノン
ＤＥＡＤ　　　アゾジカルボン酸ジエチル
ジグリム　　　ジエチレングリコールジメチルエーテル
ＤＭＡＰ　　　４−（ジメチルアミノ）ピリジン
ＤＭＥ　　　　ジメトキシエタン
ＤＭＦ　　　　Ｎ，Ｎ−ジメチルホルムアミド
Ｆ−ＴＥＤＡ−ＢＦ４　１−クロロメチル−４−フルオロ−１，４−ジアゾニアビシクロ［２．２．２］オクタンビス（テトラフルオロボレート）
ＨＯＡｃ　　　酢酸
ＫＯｔＢｕ　　カリウム−ｔｅｒｔ−ブトキシド
ＬＩＣＯＲ　　有機リチウム＋カリウム−ｔｅｒｔ−ブトキシド
ＬｉＴＭＰ　　リチウム２，２，６，６−テトラメチルピペリジド
ＭＴＢＥ　　　ｔｅｒｔ−ブチルメチルエーテル
ＮＭＰ　　　　Ｎ−メチルピロリドン
（Ｔｆ）２Ｏ　トリフロオロメタンスルホン酸無水物
４−ＴｓＯＨ　４−トルエンスルホン酸
【００３１】
スキーム１
【化１８】
2004043461.tif 000016
【００３２】
スキーム２
【化１９】
2004043461.tif 000017
【００３３】
スキーム３
【化２０】
2004043461.tif 000018
【００３４】
スキーム４
【化２１】
2004043461.tif 000019
【００３５】
スキーム５
【化２２】
2004043461.tif 000020
【００３６】
【外１】
2004043461.tif 000021
【００３７】
【外２】
2004043461.tif 000022
【００３８】
スキーム１〜５の式（Ｉ）の化合物の最終化合物への官能基誘導体への更なる変換は、当業者にはよく知られている方法により行われる。
【００３９】
本発明用途による液晶媒体において、式Ｉ、ならびに表ＡおよびＢ中の式、好ましくは、式Ｉ、および表Ａ中の式の化合物は、好ましくは、個々の物質につき、約２５％までの濃度で用いられ、および表Ｂ中の式の化合物は、好ましくは、個々の物質につき、約２０％まで、好ましくは、１６％までの濃度で用いられる。式Ｉ、好ましくは、式Ｉ−１〜Ｉ−３の化合物は、好ましくは、個々の物質につき、約１５％まで、好ましくは、１０％までの濃度で好ましくは用いられる。
【００４０】
本発明用途で、”≦”は、以下、好ましくは、未満を意味し、および”≧”は、以上、好ましくは、“〜を超える”を意味する。
【００４１】
本明細書において、
【化２３】
2004043461.tif 000023
は、トランス−１，４−シクロヘキシレンを意味する。
【００４２】
本発明用途で、誘電的に正の化合物の用語は、１．５を超えるΔεを有する化合物を意味し、誘電的に中性の化合物は、−１．５以上、１．５以下のΔεを有する化合物を意味し、および誘電的に負の化合物は、−１．５未満のΔεを有する化合物を意味する。ここで化合物の誘電異方性は、その化合物１０％を液晶性ホストに溶解させ、それぞれの場合、層の厚さが２０μｍで、ホメオトロピックおよびホモジニアス表面配向を有する少なくとも一つのテストセルにおいて、１ｋＨｚで、この混合物の電気容量を測定することにより決定される。測定電圧は、典型的に０．５Ｖから１．０Ｖであるが、常に液晶混合物の容量性しきい値（ｃａｐａｃｉｔｉｖｅ　ｔｈｒｅｓｈｏｌｄ）未満である。
【００４３】
用いられるホスト混合物は、一般的にＺＬＩ−４７９２であるが、ＭｅｒｃｋＫＧａＡ，　ＧｅｒｍａｎｙからのＺＬＩ−２８５７もまた、誘電的に負の化合物の誘電異方性を決定するために用いられる。調べられるそれぞれの化合物に対する値は、調べられる化合物の添加後のホスト混合物の誘電定数の変化、および用いられる化合物１００％への外そうから得られる。
【００４４】
しきい値電圧の用語は、別段の記載がない限り、通常１０％相対コントラスト（Ｖ１０）のための光学的しきい値（ｏｐｔｉｃａｌ　ｔｈｒｅｓｈｏｌｄ）に関する。
しかし本発明用途で、負の誘電異方性を有する液晶混合物に関してのしきい値電圧の用語は、容量性しきい値電圧（Ｖ０）に用いられ、別段の記載がない限り、フレデリックス（Ｆｒｅｅｄｅｒｉｃｋｓｚ）しきい値としても知られている。
【００４５】
本明細書におけるすべての濃度は、別段の記載がない限り、重量パーセントであり、対応する混合物または混合物成分に関する。すべての物理的性質は、”Ｍｅｒｃｋ　Ｌｉｑｕｉｄ　Ｃｒｙｓｔａｌｓ，　Ｐｈｙｓｉｃａｌ　Ｐｒｏｐｅｒｔｉｅｓ　ｏｆ　Ｌｉｑｕｉｄ　Ｃｒｙｓｔａｌｓ”，　Ｓｔａｔｕｓ　Ｎｏｖ．　１９９７，　Ｍｅｒｃｋ　ＫＧａＡ，　Ｇｅｒｍａｎｙに記載されるように決定され、別段の記載がない限り、２０℃の温度について示されている。Δｎは５８９ｎｍで、Δεは１ｋＨｚで決定される。
【００４６】
負の誘電異方性を有する液晶媒体の場合、しきい値電圧は、配向層ＳＥ１２１１（日産化学から）によりホメオトロピックに配向した液晶を伴う、テストセル（Ｍｅｒｃｋ　ＫＧａＡで製造）で、容量性しきい値電圧Ｖ０として（Ｆｒｅｅｄｅｒｉｃｋｓｚしきい値としても知られている）決定される。
本発明による液晶媒体は、必要があれば、更なる添加剤およびキラルドーパントを通常量で含有する。用いられるこれらの添加剤は、混合物全体量に基づき、全体で０〜１０％、好ましくは０．１〜６％である。用いられる個々の化合物濃度は、好ましくは、０．１〜３％である。これらおよび同様の添加剤濃度は、液晶媒体の液晶化合物濃度および濃度範囲を指すとき、考慮にいれない。
【００４７】
組成物は、複数の化合物、好ましくは３〜３０、特に好ましくは６〜２０、および非常に好ましくは１０〜１６の化合物からなり、通常の方法で混合される。一般的に、より少量で用いられる成分の所望量を、有利に昇温させて主要組成を構成する成分中に溶解させる。選択した温度が主要組成の透明点より高い場合、溶解作業の完成が容易に観察できる。しかし、他の従来の方法で、例えば、プレミックスを用いて、またはいわゆる“マルチボトルシステム”から液晶混合物を調製することも可能である。
【００４８】
適切な添加剤により、本発明による液晶相は、これまで開示されたＥＣＢ、ＶＡＮ、ＩＰＳ、ＧＨまたはＡＳＭ−ＰＡ　ＬＣＤディスプレイのどのタイプでも用いることができるように、修正することができる。
【００４９】
以下の例は、本発明を制限することなく説明するのに役立つ。例で、液晶物質の融点Ｔ（Ｃ、Ｎ）、スメクチック（Ｓ）からネマチック（Ｎ）相転移Ｔ（Ｓ、Ｎ）および透明点Ｔ（Ｎ、Ｉ）を摂氏温度で示す。
他に述べられてない場合、本明細書中、すべてのパーセンテージは重量パーセントで、物理的性質は、別段の記載がない限り２０℃での値である。
【００５０】
本明細書において温度に対して示されるすべての値は℃であり、すべの温度差異は、別段の記載がない限り、温度差に相当する。
本発明用途および以下の例で、液晶化合物の構造は、以下の表ＡおよびＢに従い考慮できる化学式に変換されると共に、頭文字により示される。ＣｎＨ２ｎ＋１およびＣｍＨ２ｍ＋１のすべての基は、それぞれｎおよびｍ個の炭素原子を有する直鎖状アルキルである。表Ｂのコーディングは自明である。表Ａで、本発明構造に対する頭文字のみが示されている。それぞれの場合、置換基Ｒ１、Ｒ２、Ｌ１、Ｌ２およびＬ３に対するコードは、ダッシュで分けられて、本発明構造に対する頭文字の後に続く。
【００５１】
【表１】
2004043461.tif 000024
【００５２】
【表２】
2004043461.tif 000025
【００５３】
表Ａ
【表３】
2004043461.tif 000026
【００５４】
【表４】
2004043461.tif 000027
【００５５】
表Ｂ
【表５】
2004043461.tif 000028
【００５６】
【表６】
2004043461.tif 000029
【００５７】
【表７】
2004043461.tif 000030
【００５８】
【表８】
2004043461.tif 000031
【００５９】
【表９】
2004043461.tif 000032
【００６０】
【表１０】
2004043461.tif 000033
【００６１】
【表１１】
2004043461.tif 000034
【００６２】
【表１２】
2004043461.tif 000035
【００６３】
【表１３】
2004043461.tif 000036
【００６４】
【表１４】
2004043461.tif 000037
【００６５】
表Ｃ
表Ｃは、本発明による混合物に通常用いられるドーパントを示す。
【表１５】
2004043461.tif 000038
【００６６】
【表１６】
2004043461.tif 000039
【００６７】
表Ｄ
例えば本発明による混合物に加えることのできる安定化剤を以下に示す。
【表１７】
2004043461.tif 000040
【００６８】
【表１８】
2004043461.tif 000041
【００６９】
本発明による液晶媒体は、好ましくは、５またはそれ以上、特に好ましくは、６またはそれ以上、非常に好ましくは、７またはそれ以上の表ＡおよびＢの式から選択された化合物を含有する。
【００７０】
本発明による液晶媒体は、好ましくは、２またはそれ以上、特に好ましくは、３またはそれ以上、非常に好ましくは、４またはそれ以上の表Ａの式から選択された化合物を含有する。
本発明による液晶媒体は、好ましくは、３またはそれ以上、特に好ましくは、４またはそれ以上、非常に好ましくは、５またはそれ以上の表Ｂの式から選択された化合物を含有する。
これらの化合物は、好ましくは、これらの表からの種々の式の化合物である。
【００７１】
【実施例】
以下の例は、本発明を制限することなく本発明を説明することを目的とする。本明細書中、パーセンテージは、重量パーセントである。すべての温度は、摂氏℃である。Δｎは光学異方性（５８９ｎｍ、２０℃）を、Δεは誘電異方性（１ｋＨｚ、２０℃）を、Ｈ．Ｒ．は電圧保持率（１００℃のオーブンで５分後、１Ｖ）、Ｖ０は２０℃で決定されるしきい値電圧を表す。
【００７２】
例　１
１，１，２，２，８−ペンタフルオロ−７−（４−プロピルフェニル）−１，２−ジヒドロナフタレン
［（Ｉｂ１）でＲ１＝Ｈ、Ｒ２＝Ｃ３Ｈ７］
４．８ｇの１，１，２，２，８−ペンタフルオロ−１，２−ジヒドロナフタレン［（Ｚ３）でＲ１＝Ｈ］を７５ｍｌのテトラヒドロフランで溶解した溶液に、１１ｍｌのｓｅｃ−ブチルリチウム（２Ｍペンタン溶液）を−７５℃以下の温度で混合した。３ｇのトリメチルボレートを加えた後、その混合物はそのままの温度で３時間攪拌し、それから一夜、室温まで昇温した。１０％の塩酸で加水分解した後、１５０ｍｌのｔｅｒｔ−ブチルメチルエーテルを加え、有機層を分離し、水および塩化ナトリウム溶液で洗浄、および乾燥した。得られた１，１，２，２，８−ペンタフルオロ−１，２−ジヒドロナフタレン−７−ボロン酸を当モル量の４−プロピルブロモベンゼン、２等量の炭酸ナトリウム、および１ｍｏｌ％のテトラキス（トリフェニルホスフィン）パラジウム（０）で、５０ｍｌのエタノール／トルエン／水（１：２：１）（体積）混合物中、一日間還流することで反応させた。通常のワークアップの後、有機フラクションをクロマトグラフィー精製（シリカゲル、トルエン／ヘプタン＝２：１）し、生成物を含むフラクションを集め、減圧蒸留し、残留物をアセトニトリルで再結晶し、１．６ｇの１，１，２，２，８−ペンタフルオロ−７−（４−プロピルフェニル）−１，２−ジヒドロナフタレンを得た。
【００７３】
例　２
３−エチル−１，１，２，２，８−ペンタフルオロ−７−（４−プロピルフェニル）−１，２−ジヒドロナフタレン
［（Ｉｂ１）でＲ１＝Ｃ２Ｈ５、Ｒ２＝Ｃ３Ｈ７］
は、例１と同様にして得られた。
【００７４】
例　３
７−エトキシ−３−（４−エチルフェニル）−１，１，２，２，８−ペンタフルオロ−１，２−ジヒドロナフタレン
［（Ｉｈ１）でＲ１＝Ｃ２Ｈ５、Ｒ３＝Ｃ２Ｈ５］
は、１０．９ｇの（Ｚ７）、５．３ｇの４−エチルフェニルボロン酸、２当量の炭酸カルシルム、および１ｍｏｌ％のテトラキス（トリフェニルホスフィン）パラジウム（０）と、７０ｍｌのエタノール／トルエン／水（１：２：１）中で数時間還流することで反応させた後、例１に示したように通常のワークアップをして得られた。得られた化合物［（Ｚ８）でｑ＝０およびＲ１＝Ｃ２Ｈ５］を塩化水素酸／テトラヒドロフラン混合物中の顆粒により（Ｚ９）に還元し、更に精製することなく、バルツ−シーマン（Ｂａｌｔｚ−Ｓｈｉｅｍａｎｎ）反応で３−（４−エチルフェニル）−８−フルオロ−２−メトキシナフタレン［（Ｚ１０）でｑ＝０およびＲ１＝Ｃ２Ｈ５］を得た。２当量のＦ−ＴＥＤＡ−ＢＦ４を、１００ｍｌのアセトニトリル中にこの化合物３ｇ含む溶液に室温下で加え、反応が終了すると、生成物をクロマトグラフィー（シリカゲル、ジクロロメタン）により精製した。ジクロロメタン５０ｍｌ中の２当量のＤＡＳＴをクルードの３−（４−エチルフェニル）−１，１，８−トリフルオロ−１Ｈ−ナフタレン−２−オン［（Ｚ１１）でｑ＝０およびＲ１＝Ｃ２Ｈ５］に加え、その混合物を反応が終了するまで還流した。注意深く加水分解した後、生成物をクロマトグラフィー（シリカゲル、ジクロロメタン）により精製し、０．４ｇの３−（４−エチルフェニル）−１，１，２，２，８−ペンタフルオロ−１，２−ジヒドロナフタレン［（Ｚ１２）でｑ＝０およびＲ１＝Ｃ２Ｈ５］を得た。これを例１からのオルトリチオ化条件で、対応するボロン酸へ変換し、反応混合物から単離した後、ジエテルエーテル中の過酸化水素により、クルードの３−（４−エチルフェニル）−７−ヒドロキシ−１，１，２，２，８−ペンタフルオロ−１，２−ジヒドロナフタレン［（Ｚ１３）でｑ＝０およびＲ１＝Ｃ２Ｈ５］に変換した。後者の化合物は、アセトン中で３当量の炭酸カルシウム存在下、１．５当量のヨウ化エチルで数時間加熱することにより、７−エトキシ−３−（４−エチルフェニル）−１，１，２，２，８−ペンタフルオロ−１，２−ジヒドロナフタレンに変換し、クロマトグラフィー（シリカゲル、トルエン）および再結晶（アセトニトリル）により精製した。
【００７５】
例４〜２３
以下も同様に合成される。
【００７６】
【表１９】
2004043461.tif 000042
【００７７】
【表２０】
2004043461.tif 000043
【００７８】
使用例
使用例１
以下の表に示された組成物の液晶混合物を調製し、調べた。物理的性質は、同様に以下の表に示した。
【００７９】
【表２１】
2004043461.tif 000044
本発明の液晶媒体は、ＴＦＴ駆動アドレス指定を有するＶＡディスプレイに導入される。このディスプレイは、低い駆動電圧および短い応答時間を有する。
【００８０】
使用例２
以下の表に示された組成物の液晶混合物を調製し、調べた。物理的性質は、同様に以下の表に示した。
【００８１】
【表２２】
2004043461.tif 000045
液晶媒体は、ＴＦＴ駆動するＶＡディスプレイに導入される。このディスプレイは、低い駆動電圧および短い応答時間を有する。
【００８２】
【発明の効果】
本発明によれば、粘度および透明点の良好な比と同時に負の誘電異方性の高い絶対値を有する、ネマチックまたはコレステリック液晶混合物の使用に対する新規成分が提供される。したがって、本発明は、関連産業の発展に資するところ大である。